СПОСОБ ИЗГОТОВЛЕНИЯ СТРУЕФОРМИРУЮЩИХ СОПЕЛ

1. Способ изготовления струеформирующего сопла, включающий формирование рабочего отверстия в композиционном алмазном материале, полученном в условиях высоких давлений и температур с использованием связующего материала, и окончательную обработку рабочего отверстия, после которого его подвергают азотированию, при этом композиционный алмазный материал содержит алмазную фазу и фазу связующего, включающего никель и титан при содержании титана 5,0-15,0 вес.%.
2. Способ по п.1, в котором азотирование проводят в азотосодержащей среде при температуре 700-900°C в течение 1-15 ч.
3. Способ по п.2, в котором азотирование проводят в среде чистого азота.
4. Способ по п.1, в котором композиционный алмазный материал получают синтезом из углеродосодержащего материала в области термодинамической стабильности алмаза в присутствии связующего материала.
5. Способ по 4, в котором связующий материал содержит титан в количестве 5,0-10,0 вес.%.
6. Способ по п.1, в котором композиционный алмазный материала получают спеканием алмазных порошков в присутствии связующего материала.
7. Способ по п.1, в котором композиционный алмазный материала получают пропиткой алмазных порошков расплавом связующего материала.